(57)【要約】      （修正有）【課題】蓄光剤の配合割合を高めることなく十分な輝度を持つ樹脂成形品を提供する。平常時、災害時に有用に用いられる樹脂成型品よりなるドアノブ標示発光体を提供する。【解決手段】加熱溶融した成形用樹脂に加熱溶融した硬化剤を混合して攪拌し、混合攪拌された成形材料に蓄光剤粉末を混合して攪拌し、前記混合された蓄光剤粉末入り成形材料を注型して成形品を得る。蓄光剤粉末が含有される樹脂成型品よりなり、ドア面のドアノブの周囲に装着されて用いられるドアノブ標示発光体が得られる。【選択図】図２
2007137044.tif 000002
【特許請求の範囲】
【請求項１】
加熱溶融した成形用樹脂に加熱溶融した硬化剤を混合して攪拌し、
前記混合攪拌された成形材料に蓄光剤粉末を混合して攪拌し、
前記混合された蓄光剤粉末入り成形材料を注型して成形品を得ることを特徴とする蓄光剤粉末入り樹脂成形品の製造方法。
【請求項２】
蓄光剤粉末が含有される樹脂成形品よりなり、ドア面のドアノブの周囲に装着されて用いられるドアノブ標示発光体。
【請求項３】
請求項１記載の製造方法によって得られる請求項２記載のドアノブ標示発光体。
【発明の詳細な説明】
【技術分野】
【０００１】  この発明は、蓄光剤粉末入り樹脂成形品の製造方法及びドアノブ標示発光体に関する。
【背景技術】
【０００２】  最近、公共施設、企業、一般家庭において蓄光剤による発光する発光表示体が広く用いられている。このような発光表示体は通常樹脂に蓄光剤粉末が混入されて成形されたものが多い（特許公開２００３−９７１０１）。
【発明の開示】
【発明が解決しようとする課題】
【０００３】  しかしながら、現状のこの種の成形品の場合十分な輝度が得られず、暗所においてぼやっと光る程度で十分な標示機能を発揮していないものが多い。輝度を高めるには蓄光剤の配合割合を高めることが考えられるが、蓄光剤の配合割合があまり高くなると成形品の強度が低下する問題があり、また、蓄光剤が高価であることもその配合割合を制限している。【０００４】  この発明は上記の事情に鑑みて行なったもので、蓄光剤の配合割合を高めることなく十分な輝度を持つ蓄光剤粉末入り樹脂成形品を得ることができるようにするものである。【０００５】  さらには、平常時、災害時に有用に用いられる樹脂成形品よりなるドアノブ標示発光体を提供することを目的とする。
【課題を解決するための手段】
【０００６】  請求項１の発明では、加熱溶融した成形用樹脂に加熱溶融した硬化剤を混合して攪拌し、前記混合攪拌された成形材料に蓄光剤粉末を混合して攪拌し、前記混合された蓄光剤粉末入り成形材料を注型して成形品を得ることを特徴とする蓄光剤粉末入り樹脂成形品の製造方法を提供する。【０００７】  上記製造方法によれば、蓄光剤粉末を注型前の段階で混合攪拌できるので、蓄光剤粉末が沈降して偏らない均一分散された状態での成形が可能となる。その結果、残光輝度性能に優れる蓄光剤粉末入り樹脂成形品が得られる。成形用樹脂としては適宜のものが使用可能で、それに対応して適宜の硬化剤が使用される。【０００８】  請求項２の発明では、蓄光剤粉末が含有される樹脂成形品よりなり、ドア面のドアノブの周囲に装着されて用いられるドアノブ標示発光体提供する。【０００９】  上記ドアノブ標示発光体をドアノブの周囲に取り付けることで、暗所でドアノブ位置がわかる。ドアノブそのものに装着する形態では、装着することでドアノブの握り形態が大きくなって持ちにくくなり、また、手を触れることで汚れて輝度が低下する恐れが生じるが、この発明のドアノブ標示発光体はドアノブの周囲に取り付けることでそれら問題が解消される。ドアノブ標示発光体はドアノブの周囲に取り付けられドアノブの位置を標示するものであれば、環状等の適宜の形態に構成されれればよい。このドアノブ標示発光体を請求項１の発明の製造方法に得ることで輝度性能に優れるものが得られる。
【発明の効果】
【００１０】  請求項１の発明によれば、蓄光剤の配合割合を高めることなく十分な輝度を持つ蓄光剤粉末入り樹脂成形品が得られるようになり、これにより、安価で強固で発光性能に優れる蓄光剤粉末入り樹脂成形品が得られる。【００１１】  請求項２、３の発明によれば、平常時、災害時に有用に用いられる樹脂成形品よりなるドアノブ標示発光体が得られる。
【発明の実施をするための最良の形態】
【００１２】  図１は請求項２、３の発明のドアノブ標示発光体の実施形態であるドアノブリングの使用状態を示す斜視図である。
【００１３】  ドアノブリング１は円形環状で、蓄光剤が含有されるウレタン樹脂の成形品よりなり、ドア３面のドアノブ４の台座５の周囲位置に裏面の粘着面が貼り付けられて取り付けられている。このようにドアノブリング１がドアノブ４の周囲に配置されることで、消灯した際の部屋からの退出時にはそのドアノブ４位置がわかりやすく、とくに、災害時停電による暗所での避難に際しては非常に有用なものとなる。
【００１４】  次に上記ドアノブリング１の請求項１の発明による製造方法の実施形態について説明する。図２は製造方法のフローチャート図である。
【００１５】第１の工程（Ｓ１）
加熱容器に秤量したウレタン樹脂粉末を入れ１００℃で２０分加熱して溶融させ、その後室温にて１０分放置して脱泡させる。
第２の工程（Ｓ２）
第１の工程に並行して行うもので、他の加熱容器に秤量したウレタン樹脂の硬化剤粉末を入れ１２０℃で３分加熱して溶融させる。
第３の工程（Ｓ３）
第１、第２の工程で得たそれぞれの溶融体を、混合攪拌容器に入れて室温にて３分間混合攪拌する。
第４の工程（Ｓ４）
第３の工程で得た混合攪拌された溶融体に蓄光剤粉末（イージーブライト株式会社製  ＥＺＣＭ５０−Ｅ  ５重量％）を入れて１０秒混合攪拌し、その後１００℃にて２０秒放置して脱泡させる。
第５の工程（Ｓ５）
第４の工程で得た蓄光剤粉末を含有する溶融体をドアノブリング１の成形用型内に注入して室温にて１０秒放置することで内径４８ｍｍ、外形６３ｍｍ、厚さ６ｍｍｍｍの円形環状のドアノブリング１を得た。
【００１６】  上記製造方法によって得られたドアノブリング１を２４時間遮光状態で保管し、次にそれに２０分間照度２００Ｌｘの光を照射し、温度２５℃、湿度６０％、測定距離０．２ｍｍ、測定角度９０°の測定条件でコニカミノルタ株式会社製ＬＳ−１００輝度計を用いて残光輝度の測定を行ったところ、図３の図表のＢに示すような残光輝度性能が確認された。Ａで示す比較例のものは上記の実施形態の製造方法における第１の工程（Ｓ１）で加熱容器にウレタン樹脂粉末とともに蓄光剤粉末入れて製造を行って得たもので、その他製造条件は実施形態と同様である。
【００１７】  この発明の実施形態のドアノブリング１においては、残光時間が初期の１時間ぐらいの間において比較例にものに比べ明らかに高い残光輝度が得られた。また、それ以降においても８時間は視認が可能とされる２ｍｃｄ／ｍ２の輝度を保つことが確認された。比較例のものでは２ｍｃｄ／ｍ２の輝度は６時間しか保てなかった。
【００１８】  図４は電子顕微鏡写真（×８００）による上記実施形態のドアノブリング１表面（成形時に上側に位置する面）の状態を示し、４個の大きい蓄光剤粉末Ｘとそれより少し小さい２個の蓄光剤粉末Ｙとが樹脂Ｌ内にほぼ均一に分散されいてることが確認される。このようにある程度以上の大きさを持つ蓄光剤粉末Ｘ、Ｙが樹脂Ｌ内に均一に分散されいることにより、上記のような良好な残光輝度特性が発揮されると考えられる。これに対し図５は上記比較例のものの表面の状態を示し、このものでは大きい蓄光剤粉末Ｘは２個、少し小さい蓄光剤粉末Ｙは１個確認され、このようにある程度以上の大きさを持つ蓄光剤粉末Ｘ、Ｙが少なく、かつそれらが均一に分散されない状態においては良好な残光輝度性能は発揮されないと考えられる。
【００１９】  実施形態の製造方法では、注型前の第４の工程の段階で混合攪拌し、その後すぐに第５の工程で成形するので、混合攪拌後にある程度以上大きい蓄光剤粉末Ｘ、Ｙの沈降が進むまでに成形されることで樹脂Ｌ内それらが均一に分散された状態となると考えられる。さらに、その混合攪拌に際しては第３の工程の混合攪拌によりウレタン樹脂と硬化剤とが前もって均一に混合した状態のものに蓄光剤粉末が入れられてさらに混合攪拌されるので蓄光剤粉末の均一分散がよりスムーズになされるものと考えられる。
【００２０】  これに対し、比較例のものでは第１の工程で加熱容器にウレタン樹脂粉末とともに蓄光剤粉末入れるので、その後時間の経過に伴ってある程度以上大きい蓄光剤粉末Ｘ、Ｙは樹脂Ｌ内を沈降して一方側に偏ることとなり、その結果蓄光剤粉末の均一分散状態が得られないと考えられる。蓄光剤粉末の混合攪拌後から成形までの時間を短くするべく、例えば、第３の工程での混合攪拌に際して蓄光剤粉末を入れることも考えられるが、ウレタン樹脂と硬化剤と蓄光剤粉末との比重等の異なる３つの材料を一度の混合攪拌により均一な状態となるようにすることは困難で、その場合もやはり蓄光剤枌末の均一分散状態は得られないこととなる。
【図面の簡単な説明】
【図１】請求項２、３の発明のドアノブ標示発光体の実施形態であるドアノブリングの使用状態を示す斜視図。
【図２】請求項１の発明による製造方法の実施形態である製造方法のフローチャート図
【図３】実施形態及び比較例の残光輝度性能表図
【図４】実施形態のものの表面拡大写真図
【図５】比較例のものの表面拡大写真図
【符号の説明】
１  ドアノブリング（ドアノブ標示発光体）
【図１】
2007137044.tif 000003
【図２】
2007137044.tif 000004
【図３】
2007137044.tif 000005
【図４】
2007137044.tif 000006
【図５】
2007137044.tif 000007